(57)【要約】  本発明は、熱可塑性樹脂と、青色着色剤と、白色着色剤と、を含有する食品包装用フィルムを提供する。【特許請求の範囲】
【請求項１】
熱可塑性樹脂と、青色着色剤と、白色着色剤と、を含有する食品包装用フィルム。
【請求項２】
前記青色着色剤の含有量が、フィルム全量基準で０．４５〜２．２質量％である、請求項１に記載の食品包装用フィルム。
【請求項３】
前記白色着色剤の含有量が、フィルム全量基準で０．１５〜０．５５質量％である、請求項１又は２に記載の食品包装用フィルム。
【請求項４】
前記熱可塑性樹脂が、ポリ塩化ビニル系樹脂、ポリ塩化ビニリデン系樹脂、ポリオレフィン系樹脂、ポリエステル系樹脂及びポリアミド系樹脂からなる群より選ばれる少なくとも１種である、請求項１〜３のいずれか一項に記載の食品包装用フィルム。
【請求項５】
前記熱可塑性樹脂として、ポリ塩化ビニル系樹脂、ポリ塩化ビニリデン系樹脂及びポリオレフィン系樹脂からなる群より選ばれる少なくとも１種をフィルム全量基準で７０質量％以上含有する、請求項１〜４のいずれか一項に記載の食品包装用フィルム。
【請求項６】
前記フィルムが、包装した食品を外部から視認可能なフィルムである、請求項１〜５のいずれか一項に記載の食品包装用フィルム。
【請求項７】
前記フィルムの全光線透過率が７０％以上である、請求項１〜６のいずれか一項に記載の食品包装用フィルム。
【請求項８】
請求項１〜７のいずれか一項に記載の食品包装用フィルムと、前記食品包装用フィルムが小巻された芯材と、前記食品包装用フィルム及び前記芯材が収納された化粧箱とを備え、
前記化粧箱には、前記食品包装用フィルムを切断するための刃部が設けられている、化粧箱付食品包装用小巻フィルム。
【発明の詳細な説明】
【技術分野】
【０００１】
本発明は、食品包装用フィルム及び化粧箱付食品包装用小巻フィルムに関する。
【背景技術】
【０００２】
従来、食品包装用フィルムは、ホテル、レストラン等において業務用として、あるいは家庭において食品保存時、調理時等に幅広く使用されている。食品包装用フィルムに対しては、使用時の利便性向上のために種々の改良が行われている。例えば特許文献１には、包装される食材及び容器とフィルムとの同化を防ぐと共に、フィルムの端面を容易に判別でき、かつ該端面におけるフィルム同士、又は食材及び容器とフィルムとの必要以上の密着を防止すること等を目的として、フィルムの所定の箇所にエンボス加工が施されてなる食品包装用フィルムが開示されている。
【先行技術文献】
【特許文献】
【０００３】
【特許文献１】特開２００３−６３５５５号公報
【発明の概要】
【発明が解決しようとする課題】
【０００４】
本発明は、食品に混入した場合でも識別可能であり、かつ製膜性及び生産性に優れる食品包装用フィルム及び化粧箱付食品包装用小巻フィルムを提供することを目的とする。
【課題を解決するための手段】
【０００５】
本発明は、熱可塑性樹脂と、青色着色剤と、白色着色剤と、を含有する食品包装用フィルムを提供する。【０００６】
青色着色剤の含有量は、好ましくはフィルム全量基準で０．４５〜２．２質量％である。【０００７】
白色着色剤の含有量は、好ましくはフィルム全量基準で０．１５〜０．５５質量％である。【０００８】
熱可塑性樹脂は、ポリ塩化ビニル系樹脂、ポリ塩化ビニリデン系樹脂、ポリオレフィン系樹脂、ポリエステル系樹脂及びポリアミド系樹脂からなる群より選ばれる少なくとも１種であってよい。【０００９】
フィルムは、熱可塑性樹脂として、ポリ塩化ビニル系樹脂、ポリ塩化ビニリデン系樹脂及びポリオレフィン系樹脂からなる群より選ばれる少なくとも１種をフィルム全量基準で７０質量％以上含有してよい。【００１０】
フィルムは、包装した食品を外部から視認可能なフィルムであってよい。【００１１】
フィルムの全光線透過率は、７０％以上であってよい。【００１２】
また、本発明は、上記の食品包装用フィルムと、食品包装用フィルムが小巻された芯材と、食品包装用フィルム及び芯材が収納された化粧箱とを備え、化粧箱には、食品包装用フィルムを切断するための刃部が設けられている、化粧箱付食品包装用小巻フィルムを提供する。
【発明の効果】
【００１３】
本発明によれば、食品に混入した場合でも識別可能であり、かつ製膜性及び生産性に優れる食品包装用フィルム及び化粧箱付食品包装用小巻フィルムを提供することができる。
【図面の簡単な説明】
【００１４】
【図１】化粧箱付食品包装用小巻フィルムを示す模式図である。
【発明を実施するための形態】
【００１５】
本実施形態に係るフィルムは、熱可塑性樹脂と、青色着色剤と、白色着色剤と、を含有し、食品包装用フィルムとして好適に用いられる。
【００１６】
熱可塑性樹脂は、ポリ塩化ビニル等のポリ塩化ビニル系樹脂；ポリ塩化ビニリデン等のポリ塩化ビニリデン系樹脂；ポリエチレン、ポリプロピレン、エチレン−酢酸ビニル共重合体ケン化物等のポリオレフィン系樹脂；ブタジエン−スチレン共重合体、アクリロニトリル−スチレン共重合体、ポリスチレン、スチレン−ブタジエン−スチレン共重合体、スチレン−イソプレン−スチレン共重合体、スチレン−アクリル酸共重合体等のポリスチレン系樹脂；ポリエチレンテレフタレート、ポリエチレンナフタレート、ポリブチレンテレフタレート等のポリエステル系樹脂；６−ナイロン、６，６−ナイロン、１２−ナイロン等のポリアミド系樹脂；などであってよい。熱可塑性樹脂は、取扱い性に優れる観点から、好ましくは、ポリ塩化ビニル系樹脂、ポリ塩化ビニリデン系樹脂又はポリオレフィン系樹脂であり、より好ましくは、ポリ塩化ビニル系樹脂、ポリ塩化ビニリデン系樹脂又はポリエチレン系樹脂である。
【００１７】
ポリ塩化ビニル系樹脂としては、フィルムの成形性、耐熱性及び流動性に優れる観点から、平均重合度７００〜１３００のポリ塩化ビニル系樹脂が好ましい。本明細書における平均重合度は、ＪＩＳ  Ｋ６７２０−２に準じて測定された平均重合度を意味する。
【００１８】
ポリ塩化ビニル系樹脂は、機械特性に優れる観点から、塩化ビニルホモポリマー（ポリ塩化ビニル樹脂）であってもよく、他の特性を付与する目的から、塩化ビニルとこれに共重合可能なその他のモノマーとの共重合体であってもよい。共重合体は、グラフト共重合体、ブロック共重合体又はランダム共重合体であってよい。その他のモノマーの例としては、エチレン、プロピレン、ポリブテン等のオレフィン；酢酸ビニル、ラウリン酸ビニル等の飽和酸のビニルエステル；アクリル酸メチルエステル、メタクリル酸メチルエステル等の不飽和酸のアルキルエステル；ラウリルビニルエーテル等のアルキルビニルエーテル；マレイン酸、アクリロニトリル、スチレン、メチルスチレン、フッ化ビニリデン；などが挙げられる。ポリ塩化ビニル系樹脂が共重合体である場合、共重合体における塩化ビニル単位の含有量は、モノマー単位全量基準で、１０質量％以上であってよく、機械特性に優れる観点から、好ましくは３０質量％以上、より好ましくは５０質量％以上である。共重合体における塩化ビニル単位の含有量の上限は、特に限定されず、例えば、モノマー単位全量基準で９９質量％以下であってよい。
【００１９】
ポリ塩化ビニル系樹脂は、例えば、アクリロニトリル−ブタジエン−スチレンの三次元ポリマー等とのポリマーブレンド、アルコール等による後処理物、含塩素化合物による後処理物であってもよい。これらの場合、ポリ塩化ビニル系樹脂における塩化ビニル単位の含有量は、樹脂全量基準で１０質量％以上であってよい。
【００２０】
ポリ塩化ビニリデン系樹脂は、塩化ビニリデンホモポリマー（ポリ塩化ビニリデン樹脂）であってもよく、例えば、塩化ビニリデンと、塩化ビニリデンと共重合可能なその他のモノマーとをモノマー単位として含む共重合体であってよい。その他のモノマーは、塩化ビニル、アクリル酸と炭素数１〜８のアルコールとのアクリル酸エステル、メタクリル酸と炭素数１〜８のアルコールとのメタクリル酸エステル、脂肪族カルボン酸のビニルエステル、不飽和脂肪族カルボン酸、オレフィン、ビニルエーテル等であってよい。なお、塩化ビニリデンと塩化ビニルとの共重合体は、ポリ塩化ビニリデン系樹脂に属するものとする。
【００２１】
ポリ塩化ビニリデン系樹脂における塩化ビニリデン単位の含有量は、フィルムの成形性及び耐熱性の観点から、モノマー単位全量基準で、例えば、６０質量％以上、７０質量％以上、又は８０質量％以上であってよい。ポリ塩化ビニリデン系樹脂における塩化ビニリデン単位の含有量の上限は、特に限定されず、例えば、モノマー単位全量基準で９９質量％以下であってよい。塩化ビニリデン単位の含有量は、核磁気共鳴（ＮＭＲ）装置により測定することができる。
【００２２】
ポリ塩化ビニリデン系樹脂の重量平均分子量は、例えば、４００００〜１８００００、６００００〜１６００００、又は８００００〜１４００００であってよい。ポリ塩化ビニリデン系樹脂の重量平均分子量は、ＧＰＣ法により、分子量既知のポリスチレンを標準物質として測定することができる。
【００２３】
ポリ塩化ビニリデン系樹脂の重量平均分子量測定に用いるＧＰＣ法の条件は、以下のとおりである。測定装置としてウォーターズ社製ゲルクロマトグラフＡｌｌｉａｎｃｅ ＧＰＣ２０００型を使用する。ポリ塩化ビニリデン系樹脂を０．５重量％となるようにテトラヒドロフランに溶解させたものを、試料として用いる。
カラム：東ソー株式会社製ＴＳＫｇｅｌ  ＧＭＨＨＲ−Ｈ（Ｓ）ＨＴ  ３０ｃｍ×２、ＴＳＫｇｅｌ  ＧＭＨ６−ＨＴＬ  ３０ｃｍ×２
移動相：テトラヒドロフラン
検出器：示差屈折計
流速：１．０ｍＬ／分
カラム温度：２０℃
注入量：５００μＬ
【００２４】
熱可塑性樹脂がポリ塩化ビニル系樹脂又はポリ塩化ビニリデン系樹脂である場合、フィルムは、可塑剤を更に含有していてよい。可塑剤としては、エポキシ化アマニ油、エポキシ化大豆油、エポキシ化脂肪酸アルキルエステル等のエポキシ化油、炭素数６〜１０個の直鎖又は分岐アルキル基を有するアジピン酸エステル、アセチルクエン酸トリブチル、アセチル化トリエチル等のヒドロキシ多価カルボン酸エステル、セバシン酸ジノルマルブチル等の脂肪酸族二塩基酸エステル、ペンタエリスリトールエステル、ジエチレングリコールベンゾエート等のグリコールエステル、トリフェニルホスフェート、トリクレジルホスフェート等のリン酸エステル、グリセリンジアセトモノラウレート、塩素化パラフィン、ポリエステル系可塑剤などが挙げられる。これらの可塑剤は、１種単独又は２種以上を組み合わせて用いられる。可塑剤の含有量は、包装される食品の種類、包装形態、包装方法等の用途に応じて、ポリ塩化ビニル系樹脂１００質量部に対して例えば２０〜５０質量部の範囲で適宜調整される。
【００２５】
ポリオレフィン系樹脂としては、ポリエチレン系樹脂等が挙げられ、ポリエチレン系樹脂は、低密度ポリエチレン、線状低密度ポリエチレン、線状超低密度ポリエチレン、中密度ポリエチレン、高密度ポリエチレン、エチレン等をモノマー単位とする共重合体であってよい。具体的には、ポリエチレン系樹脂は、エチレンと、プロピレン、１−ブテン、１−ペンテン、１−ヘキセン、４−メチル−１−ペンテン、１−ヘプテン、１−オクテン等の炭素数３〜１０のα−オレフィン、酢酸ビニル、プロピオン酸ビニル等のビニルエステル、アクリル酸メチル、アクリル酸エチル、メタクリル酸メチル、メタクリル酸エチル等の不飽和カルボン酸エステル、共役ジエン、非共役ジエン等の不飽和化合物；などから選ばれる１種又は２種以上との共重合体であってよい。ポリエチレン系樹脂におけるエチレン単位の含有量は、モノマー単位全量基準で５０質量％以上であってよい。
【００２６】
熱可塑性樹脂の含有量は、生産性に優れる観点から、フィルム全量基準で、７０質量％以上又は７５質量％以上であってよく、また、８５質量％以下又は８０質量％以下であってよい。ポリ塩化ビニル系樹脂、ポリ塩化ビニリデン系樹脂又はポリオレフィン系樹脂の含有量が上記の範囲であることが好ましく、ポリ塩化ビニル系樹脂、ポリ塩化ビニリデン系樹脂又はポリエチレン系樹脂の含有量が上記の範囲であることがより好ましい。
【００２７】
青色着色剤は、例えば、可視光領域（３８０〜７５０ｎｍ）における最大吸収波長が６００〜７５０ｎｍに存在する着色剤である。青色着色剤の可視光領域における最大吸収波長での吸光度は、４７０ｎｍでの吸光度の好ましくは２倍以上、より好ましくは３倍以上である。具体的には、青色着色剤は、銅フタロシアニン（銅フタロシアニンブルー）、ヘキサシアノ鉄（ｉｉ）酸鉄（ＩＩＩ）、酸化第一コバルト・酸化アルミニウム混合物、インジゴ、ウルトラマリン等であってよい。
【００２８】
青色着色剤の含有量は、識別性に更に優れる観点から、フィルム全量基準で、好ましくは０．４５質量％以上、より好ましくは０．６質量％以上、更に好ましくは０．７５質量％以上、特に好ましくは１．０質量％以上である。青色着色剤の含有量は、製膜性及び生産性に更に優れる観点から、フィルム全量基準で、好ましくは２．２質量％以下、より好ましくは２．０質量％以下、更に好ましくは１．９質量％以下、特に好ましくは１．８質量％以下である。青色着色剤の含有量は、識別性、製膜性及び生産性のすべてで更に優れる観点から、好ましくは、フィルム全量基準で、０．４５〜２．２質量％、０．４５〜２．０質量％、０．４５〜１．９質量％、０．４５〜１．８質量％、０．６〜２．２質量％、０．６〜２．０質量％、０．６〜１．９質量％、０．６〜１．８質量％、０．７５〜２．２質量％、０．７５〜２．０質量％、０．７５〜１．９質量％、０．７５〜１．８質量％、１．０〜２．２質量％、１．０〜２．０質量％、１．０〜１．９質量％、又は１．０〜１．８質量％である。青色着色剤の含有量は、好ましくは、後述する白色着色剤の含有量より多い。
【００２９】
白色着色剤は、例えば、可視光領域（３８０ｎｍ〜７５０ｎｍ）の全範囲における吸光度が０．３以下である（可視光線を散乱させる）着色剤である。具体的には、白色着色剤は、酸化チタン、酸化チタン−硫酸バリウム、酸化チタン−ケイ酸マグネシウム、酸化チタン−硫酸カルシウム、酸化亜鉛であってよい。
【００３０】
白色着色剤の含有量は、識別性に更に優れる観点から、フィルム全量基準で、好ましくは０．１５質量％以上、より好ましくは０．２質量％以上、更に好ましくは０．２５質量％以上、特に好ましくは０．３質量％以上である。白色着色剤の含有量は、製膜性及び生産性に更に優れる観点から、フィルム全量基準で、好ましくは０．５５質量％以下、より好ましくは０．５質量％以下、更に好ましくは０．４５質量％以下、特に好ましくは０．４質量％以下である。白色着色剤の含有量は、識別性、製膜性及び生産性のすべてで更に優れる観点から、好ましくは、フィルム全量基準で、０．１５〜０．５５質量％、０．１５〜０．５質量％、０．１５〜０．４５質量％、０．１５〜０．４質量％、０．２〜０．５５質量％、０．２〜０．５質量％、０．２〜０．４５質量％、０．２〜０．４質量％、０．２５〜０．５５質量％、０．２５〜０．５質量％、０．２５〜０．４５質量％、０．２５〜０．４質量％、０．３〜０．５５質量％、０．３〜０．５０質量％、０．３〜０．４５質量％、又は０．３〜０．４質量％である。
【００３１】
フィルムは、熱可塑性樹脂、青色着色剤及び白色着色剤に加えて、その他の成分を更に含有していてもよい。その他の成分としては、防曇剤、熱安定剤、光安定剤、滑剤、充填剤、プレートアウト防止剤、抗酸化剤、離型剤、粘度低下剤、界面活性剤、青色着色剤及び白色着色剤以外の着色剤、蛍光剤、表面処理剤、架橋剤、加工助剤、粘着剤、帯電防止剤、紫外線吸収剤、アンチブロッキング剤等が挙げられる。
【００３２】
フィルムは、熱可塑性樹脂、青色着色剤及び白色着色剤を含有する層の一層からなっていてもよく、複数の層からなっていてもよい。フィルムが複数の層からなる場合、フィルムは、例えば第１の表面層と中間層と第２の表面層とをこの順に備えていてよい。この場合、例えば、中間層が青色着色剤及び白色着色剤を含有していてよい。フィルムは、例えば、各層間の接着性を向上させるために、酸変性ポリオレフィン樹脂等を含有する接着層を更に備えていてもよく、フィルムの耐熱性を向上させるために、ポリアミド系樹脂を含有する耐熱層を更に備えていてもよい。熱可塑性樹脂がポリ塩化ビニル系樹脂である場合、フィルムは、好ましくは、熱可塑性樹脂（ポリ塩化ビニル系樹脂）、青色着色剤及びポリグリセリン脂肪酸エステルを含有する層の一層からなっている。
【００３３】
フィルムの厚さは、食品を外気から効率良く遮断する観点から、好ましくは５μｍ以上、より好ましくは６μｍ以上であってよく、また、取扱い性に優れる観点から、好ましくは２５μｍ以下、より好ましくは１２μｍ以下であってよい。
【００３４】
フィルムの全光線透過率は、食品の視認性に優れる観点から、好ましくは７０％以上、より好ましくは７５％以上である。フィルムの全光線透過率は、食品に対する識別性に更に優れる観点から、好ましくは８５％以下、より好ましくは８０％以下、更に好ましくは７９％以下である。フィルムの全光線透過率は、ＪＩＳ  Ｋ７３６１−１に準拠して測定された全透過光量に基づき、下記式に従って算出される。
全光線透過率（％）＝（全透過光量）／（入射光量）×１００
【００３５】
フィルムは、熱可塑性樹脂、青色着色剤及び白色着色剤を含有する組成物を、Ｖ型ブレンダー、リボンブレンダー、ヘンシェルミキサー、スーパーミキサー等の混合機により混合し、更に必要に応じてミキシングロール、バンバリーミキサー、ニーダ等の混練機により混練することで組成物を得た後、例えば押出成形することにより製造される。具体的には、該組成物を押出機のホッパーに供給しインフレーション法、Ｔダイ法等で目的とするフィルムが得られる。一般に、フィルムは、作製しつつ巻き取られ、巻き取られたフィルムは、２０ｍ、５０ｍ等の所望の長さごとに更に巻き替えられ（小巻状とされ）、化粧箱に詰められることで製品とされる。すなわち、本実施形態におけるフィルムは、食品包装用小巻フィルムの形態であってもよく、化粧箱付食品包装用小巻フィルムの形態であってもよい。
【００３６】
具体的には、図１に示すように、化粧箱付食品包装用小巻フィルム１は、食品包装用フィルム２と、食品包装用フィルム２が小巻された芯材３と、食品包装用フィルム２及び芯材３が収納された化粧箱４とを備え、化粧箱４には、食品包装用フィルム２を切断するための刃部５が設けられている形態であってよい。芯材３及び化粧箱４の材質は、特に限定されない。フィルム２の色を外部から認識しやすい観点から、化粧箱４の少なくとも一部は、好ましくは透明であるか、箱としての機能を損なわない程度に穴が開いている。
【００３７】
フィルムが複数の層からなる場合、フィルムは、各層の構成原料を、それぞれ別々の押出機に投入して溶融押出し、インフレーション、Ｔダイ法等により各層を共押出して積層することにより得られる。この際、Ｔダイより押出した溶融物をそのまま、キャスティングロール等で急冷しながら引き取るようにしてフィルムを形成することが好ましい。
【００３８】
このようにして得られたフィルムに対して、熱収縮率、自然収縮率等の軽減、幅収縮の発生の抑制などの目的に応じて、加熱ロール間での縦延伸、各種の熱固定、エージング等の熱処理を行ってもよく、防曇性、帯電防止性、粘着性等を付与、促進させる目的で、コロナ処理、熟成等の処理、印刷、コーティング等の表面処理及び表面加工などを行ってもよい。
【００３９】
以上説明したフィルムは、包装した食品を外部から視認可能なフィルムである。また、フィルムは、延伸性（伸縮性ともいう）を有するフィルム（ストレッチフィルム）である。
【００４０】
本実施形態に係るフィルムは、食品の仕分けに用いられる食品の仕分け用フィルムであってよい。本実施形態に係るフィルムを用いると、２種類以上の食品を食品の種類に応じて少なくとも２つのグループに仕分けることができる。すなわち、例えば、第１の食品を本実施形態に係るフィルムで包装して第１のグループに仕分け、その一方で、第２の食品を、本実施形態に係るフィルムと異なる色を有するフィルム又は無色フィルムで包装して第２のグループに仕分けることができる。
【００４１】
具体的には、例えば、第１のアレルギー物質を含む第１の食品と、第２のアレルギー物質を含む第２の食品とがある場合に、第１のアレルギー物質に対してアレルギー症状を有さない人に供される食品群である第１のグループに第１の食品を仕分け、その一方で、第２のアレルギー物質に対してアレルギー症状を有さない人に供される食品群である第２のグループに第２の食品を仕分ける。上記例では、第１又は第２のアレルギー物質に対してアレルギー症状を有する人に、当該アレルギー物質を供してしまう事故の発生を抑制できる。
【実施例】
【００４２】
以下、実施例に基づいて本発明を更に具体的に説明するが、本発明は実施例に限定されるものではない。【００４３】
＜実施例１〜６及び比較例１〜４＞
表１，２に示す熱可塑性樹脂、青色着色剤、白色着色剤及び各種添加剤をスーパーミキサーに投入した後、攪拌しながら材料温度を常温から１３０℃まで昇温し、混合した後、７０℃まで冷却した時点で取り出して樹脂組成物を調製し、各樹脂組成物をＴダイ（幅３５０ｍｍ、ギャップ０．４ｍｍ）を装着したΦ４０ｍｍ単軸押出機（Ｌ／Ｄ＝２０）にて、樹脂温度２００℃で押出し、厚み８μｍのフィルムを作製した。なお、表中の数値は固形分換算の値であり、質量％を表す。【００４４】
＜実施例７〜１５及び比較例５〜６＞
表３，４に示す以下の熱可塑性樹脂、青色着色剤、白色着色剤及び各種添加剤を用いて樹脂組成物を調製し、各樹脂組成物をインフレーション製膜装置で押出し、厚み９μｍのフィルムを作製した。なお、表中の数値は固形分換算の値であり、質量％を表す。【００４５】
熱可塑性樹脂ａ１：ポリ塩化ビニル系樹脂（大洋塩ビ株式会社製、「ＴＨ−１０００」、平均重合度：１０００）
熱可塑性樹脂ａ２：ポリエチレン系樹脂（株式会社プライムポリマー製、「ネオゼックス０２３４Ｎ」）
塩化ビニリデン系樹脂ａ３：塩化ビニリデンと塩化ビニルとの共重合体（塩化ビニリデン／塩化ビニル（質量比）＝９０／１０）、重量平均分子量：８００００
青色着色剤ｂ１：銅フタロシアニン（銅フタロシアニンブルー、大日精化工業株式会社製、「ＮＸ−０５３ブルー」）
白色着色剤ｃ１：酸化チタン（堺化学工業株式会社製、「ＦＴＲ−７００」）
添加剤ｄ１：アジピン酸ジオクチル（新日本理化株式会社製、「サンソサイザーＤＯＡ」）
添加剤ｄ２：エポキシ化大豆油（三和合成化学株式会社製、「ケミサイザーＳＥ−１００」）
添加剤ｄ３：グリセリン脂肪酸エステル（理研ビタミン株式会社製、「ＸＯ−１００」）
添加剤ｄ４：Ｃａ／Ｚｎ系安定剤（株式会社ＡＤＥＫＡ製、「ＳＣ−３０８Ｅ」）
添加剤ｄ５：セバシン酸ジブチル（豊国製油株式会社製、「ＤＢＳ」）
添加剤ｄ６：アセチルクエン酸トリブチル（旭化成ファインケム株式会社製、「ＡＴＢＣ」）【００４６】
得られた各フィルムについて、以下に示すとおり、全光線透過率の測定及び食品に対する識別性の評価を実施した。結果を表１〜４に示す。【００４７】
（全光線透過率の測定）
日本電色工業社製ヘーズメーター（型式：ＮＤＨ５０００）にてＪＩＳ  Ｋ７３６１−１に準拠してフィルムの全透過光量を測定し、下記式に従ってフィルムの全光線透過率を算出した。
全光線透過率（％）＝（全透過光量）／（入射光量）×１００【００４８】
（識別性の評価）
得られたフィルムから３ｍｍ〜１０ｍｍ角の破片を作製し、食品へフィルムを混入させた際に、フィルムの破片を識別できるかを目視で観察した。評価基準は、以下のとおりである。なお、評価がＡ又はＢであれば、識別性に優れているといえる。
Ａ：食品に対してフィルムを識別することが極めて容易である。
Ｂ：食品に対してフィルムを識別することが容易である。
Ｃ：食品に対してフィルムを識別することが困難である。【００４９】
（製膜性の評価）
Ｔダイ押出機にて、各樹脂組成物を樹脂温度２００℃で押出してフィルムの成形を行い、得られたフィルムの外観を観察することで製膜性を評価した。評価基準は、以下のとおりである。なお、評価がＡ又はＢであれば、製膜性に優れているといえる。
Ａ：ほぼ均一の厚みのフィルムが得られ、２４時間の押出でヤケが発生しなかった。
Ｂ：フィルムの厚みにわずかにむらが見られ、２４時間の押出でヤケが発生した。
Ｃ：フィルムの厚みむらが激しく、８時間の押出でヤケが発生した。【００５０】
（生産性の評価）
Ｔダイ押出機にて、各樹脂組成物を樹脂温度２００℃で押出してフィルムの成形を行う際に生じる生産トラブル（穴開き、フィルム切れ及びスリット不具合）の２４時間あたりの発生回数をカウントすることで生産性を評価した。評価基準は、以下のとおりである。なお、評価がＡ又はＢであれば、生産性に優れているといえる。
Ａ：生産トラブル回数が０〜２回
Ｂ：生産トラブル回数が３〜４回
Ｃ：生産トラブル回数が５回以上【００５１】
【表１】
2017094729.tif 000002
【００５２】
【表２】
2017094729.tif 000003
【００５３】
【表３】
2017094729.tif 000004
【００５４】
【表４】
2017094729.tif 000005
【符号の説明】
【００５５】
１…化粧箱付食品包装用小巻フィルム、２…食品包装用フィルム、３…芯材、４…化粧箱、５…刃部。
【図１】
2017094729.tif 000006
【国際調査報告】
2017094729.tif 000007
2017094729.tif 000008
2017094729.tif 000009
2017094729.tif 000010